(57)【要約】【課題】光学式センサの検知率を向上させることができるＳｉＣウェハ及びＳｉＣウェハの製造方法を提供することを課題とする。【解決手段】  ＳｉＣウェハ２０の少なくとも裏面２２を梨地加工する梨地加工工程Ｓ１４と、前記梨地加工工程Ｓ１４の後に、Ｓｉ蒸気圧下で加熱することで前記ＳｉＣウェハ２０の少なくとも裏面２２をエッチングするエッチング工程Ｓ１７と、前記エッチング工程Ｓ１７の後に、前記ＳｉＣウェハ２０の主面２１を鏡面加工する鏡面加工工程Ｓ１８を、含むことを特徴とした。これにより、鏡面加工された主面２１と、梨地加工された裏面２２と、を備えるＳｉＣウェハを得ることができる。【選択図】図１
2020017626.tif 000002
【特許請求の範囲】
【請求項１】
鏡面加工された主面と、
梨地加工された裏面と、を備えることを特徴とする、ＳｉＣウェハ。
【請求項２】
前記裏面は、算術平均偏差Ｒａが５０〜３００ｎｍであることを特徴とする、請求項１に記載のＳｉＣウェハ。
【請求項３】
前記裏面は、最大高さＲｚが０．５〜５μｍであることを特徴とする、請求項１又は請求項２に記載のＳｉＣウェハ。
【請求項４】
前記裏面には、加工変質層が実質的にないことを特徴とする、請求項１〜３の何れかに記載のＳｉＣウェハ。
【請求項５】
ＳｉＣウェハの少なくとも裏面に梨地加工を施した後、
Ｓｉ蒸気圧下で加熱することで前記ＳｉＣウェハの少なくとも裏面をエッチングして得られることを特徴とする、ＳｉＣウェハ。
【請求項６】
ＳｉＣウェハの少なくとも裏面に梨地加工を施し、
Ｓｉ蒸気圧下で加熱することで前記ＳｉＣウェハの少なくとも裏面をエッチングした後、
前記ＳｉＣウェハの主面を鏡面加工して得られることを特徴とする、ＳｉＣウェハ。
【請求項７】
前記梨地加工は、炭化ホウ素砥粒及び／又は炭化ケイ素砥粒を用いた遊離砥粒加工であることを特徴とする、請求項５又は請求項６に記載のＳｉＣウェハ。
【請求項８】
ウェハ厚みが１ｍｍ以下であることを特徴とする、請求項１〜７の何れかに記載のＳｉＣウェハ。
【請求項９】
ＳｉＣウェハの少なくとも裏面を梨地加工する梨地加工工程と、
前記梨地加工工程の後に、Ｓｉ蒸気圧下で加熱することで前記ＳｉＣウェハの少なくとも裏面をエッチングするエッチング工程と、を含むことを特徴とする、ＳｉＣウェハの製造方法。
【請求項１０】
前記エッチング工程の後に、前記ＳｉＣウェハの主面を鏡面加工する鏡面加工工程をさらに含むことを特徴とする、請求項９に記載のＳｉＣウェハの製造方法。
【請求項１１】
前記梨地加工工程は、炭化ホウ素砥粒及び／又は炭化ケイ素砥粒を用いた遊離砥粒加工であることを特徴とする、請求項９又は請求項１０に記載のＳｉＣウェハの製造方法。
【請求項１２】
前記エッチング工程は、エッチング量を制御することで前記裏面の粗さを算術平均偏差Ｒａが５０〜３００ｎｍとなるように調整する粗さ調整工程を有していることを特徴とする、請求項９〜１１の何れかに記載のＳｉＣウェハの製造方法。
【発明の詳細な説明】
【技術分野】
【０００１】
本発明は、ＳｉＣウェハ及びＳｉＣウェハの製造方法に関する。
【背景技術】
【０００２】
近年、炭化ケイ素（ＳｉＣ）半導体デバイスは、シリコン（Ｓｉ）やガリウムヒ素（ＧａＡｓ）半導体デバイスに比べて高耐圧及び高効率、そして高温動作が可能であるため、省エネルギーや高性能半導体デバイスとして注目されている。
【０００３】
従来、市販されている半導体デバイス用のＳｉＣウェハは、主面及び裏面が鏡面に加工されているのが通常である。一方で、Ｓｉウェハ等においては、ウェハの裏面を梨地加工することが行われている(例えば、特許文献１参照)。
【０００４】
このようにウェハの裏面を梨地面とすることにより、ウェハの主面・裏面の識別が容易となる。さらに、ウェハ裏面の摩擦係数が大きくなり搬送時や装置内での滑りが防止されることや、静電チャック方式の試料台から剥がしやすいこと等の利点がある。
【先行技術文献】
【特許文献】
【０００５】
【特許文献１】特開２００４−２００２４０号公報
【発明の概要】
【発明が解決しようとする課題】
【０００６】
ところで、単結晶ＳｉＣは、単結晶Ｓｉとは異なり、透光性を有しているため可視光を透過する。そのため、光学式センサを用いるデバイス製造工程中においては、ウェハを検知し難いという問題があった。
【０００７】
本発明の課題は、光学式センサの検知率を向上させることができるＳｉＣウェハ及びその製造方法を提供することにある。
【課題を解決するための手段】
【０００８】
上記課題を解決するため、本発明の一態様のＳｉＣウェハは、鏡面加工された主面と、梨地加工された裏面と、を備えることを特徴とする。
【０００９】
このように、ＳｉＣウェハの裏面を梨地面とすることにより、光学式センサの検知率を向上させることができる。
【００１０】
この態様において、前記裏面は、算術平均偏差Ｒａが５０〜３００ｎｍであることを特徴とする。
この態様において、前記裏面は、最大高さＲｚが０．５〜５μｍであることを特徴とする。
このような粗さとすることにより、ウェハ滑りを防止しつつ、パーティクル等の付着を抑制することや、試料台へのチャッキング時にウェハの平坦度が悪化することを抑制することができる。
【００１１】
この態様において、前記裏面は、加工変質層が実質的にないことを特徴とする。
このように、裏面に加工変質層が実質的に生じていないことにより、デバイス製造工程に好ましい梨地面を形成することができる。
【００１２】
また、上記課題を解決する本発明の別の一態様のＳｉＣウェハは、ＳｉＣウェハの少なくとも裏面に梨地加工を施した後、Ｓｉ蒸気圧下で加熱することで前記ＳｉＣウェハの少なくとも裏面をエッチングして得られることを特徴とする。
このように、梨地加工後にＳｉ蒸気圧下で加熱することで、デバイス製造工程に好ましい梨地面を形成することができる。
【００１３】
また、上記課題を解決する本発明の別の一態様のＳｉＣウェハは、ＳｉＣウェハの少なくとも裏面に梨地加工を施し、Ｓｉ蒸気圧下で加熱することで前記ＳｉＣウェハの少なくとも裏面をエッチングした後、前記ＳｉＣウェハの主面を鏡面加工して得られることを特徴とする。
【００１４】
これら態様において、前記梨地加工は、炭化ホウ素砥粒及び／又は炭化ケイ素砥粒を用いた遊離砥粒加工であることを特徴とする。
【００１５】
これら態様において、ウェハ厚みが１ｍｍ以下であることを特徴とする。
【００１６】
また、本発明は、上述したＳｉＣウェハの製造方法にも関する。すなわち、本発明のＳｉＣウェハの製造方法は、ＳｉＣウェハの少なくとも裏面を梨地加工する梨地加工工程と、前記梨地加工工程の後に、Ｓｉ蒸気圧下で加熱することで前記ＳｉＣウェハの少なくとも裏面をエッチングするエッチング工程と、を含むことを特徴とする。
【００１７】
単結晶ＳｉＣは、ダイヤモンド等に次ぐ硬度と、（０００１）面や（１−１００）面で劈開しやすい特徴を有した硬脆材料であり、極めて加工が難しい材料に分類される。しかし、本発明の製造方法によれば、このような加工が難しいＳｉＣウェハについて、デバイス製造工程に適した梨地面を裏面に形成することができる。
【００１８】
この態様において、前記エッチング工程の後に、前記ＳｉＣウェハの主面を鏡面加工する鏡面加工工程をさらに含むことを特徴とする。
【００１９】
この態様において、前記梨地加工工程は、炭化ホウ素砥粒及び／又は炭化ケイ素砥粒を用いた遊離砥粒加工であることを特徴とする。
【００２０】
この態様において、前記エッチング工程は、エッチング量を制御することで前記裏面の粗さを算術平均偏差Ｒａが５０〜３００ｎｍとなるように調整する粗さ調整工程を有していることを特徴とする。
【発明の効果】
【００２１】
開示した技術によれば、光学式センサの検知率を向上させることができるＳｉＣウェハ及びＳｉＣウェハの製造方法を提供することができる。
【００２２】
他の課題、特徴及び利点は、図面及び特許請求の範囲とともに取り上げられる際に、以下に記載される発明を実施するための形態を読むことにより明らかになるであろう。
【図面の簡単な説明】
【００２３】
【図１】一実施の形態のＳｉＣウェハの製造工程を示す概略図である。
【図２】一実施の形態のＳｉＣウェハの製造工程におけるインゴットからウェハまでの工程を示す説明図である。
【図３】一実施の形態のＳｉＣウェハの製造工程を示す説明図である。
【図４】Ｓｉ蒸気圧エッチングで用いる高温真空炉を示す概略図である。
【図５】実施例１のＳｉＣウェハの裏面を白色干渉顕微鏡で観察した像である。
【図６】実施例２のＳｉＣウェハの裏面を白色干渉顕微鏡で観察した像である。
【図７】実施例１のＳｉＣウェハの反射率を示したグラフである。
【図８】実施例１のＳｉＣウェハの外部透過率を示したグラフである。
【図９】実施例１のＳｉＣウェハの断面をＳＥＭ−ＥＢＳＤで観察したイメージング画像である。
【図１０】実施例２のＳｉＣウェハの断面をＳＥＭ−ＥＢＳＤで観察したイメージング画像である。
【図１１】実施例１のＳｉＣウェハの断面を透過型電子顕微鏡で観察した像である。
【図１２】実施例２のＳｉＣウェハの断面を透過型電子顕微鏡で観察した像である。
【図１３】一般的な機械加工処理を施したＳｉＣウェハの表面を断面から観察した場合の概念図である。
【図１４】従来のＳｉＣウェハの製造工程を示す概略図である。
【図１５】従来のＳｉＣウェハの製造工程を示す説明図である。
【発明を実施するための形態】
【００２４】
以下、本発明のＳｉＣウェハの一実施の形態の詳細な説明の後に、本発明の製造方法の一実施の形態についての詳細な説明を行う。
【００２５】
また、図１３に機械加工処理を施したウェハの表面を断面から観察した場合の概念図を示す。ＳｉＣウェハ２０は、単結晶ＳｉＣのインゴット１０をスライスし平坦化することにより形成される。このときＳｉＣウェハ２０の表面には、多数のクラック（傷）を有するクラック層３１や結晶格子に歪みが生じた歪み層３２を含む加工変質層３０が導入されてしまう。また、レーザー加工等によりウェハ表面を選択的に除去して刻印部２５を形成する表面加工時においても同様に加工変質層３０が導入されてしまう。
デバイス製造工程にて歩留まりを低下させないためには、この加工変質層３０を除去する必要がある。すなわち、表面加工によるクラックや格子歪みが導入されていない加工変質層３０下のバルク層３３を表出させることが好ましい。
【００２６】
本明細書中の説明において、梨地面とは、梨の実の表皮のように微細な凹凸が形成された表面のことを表す概念である。この梨地面としては、例えば、不定形で微細な斑点状の凹凸が方向性なく無秩序に組み合わせた表面や、一方向に向かって伸びる筋状の凹凸が配列した表面を例示することができる。
【００２７】
なお、本明細書中の説明においては、ＳｉＣウェハ２０の半導体素子を作る面（具体的にはエピタキシャル膜を堆積する面）を主面２１といい、この主面２１に相対する面を裏面２２という。また、主面２１及び裏面２２を合わせて表面という。なお、主面２１としては、（０００１）面や（０００−１）面、これらの面から数度のオフ角を設けた表面等を例示することができる。（なお、本明細書では、ミラー指数の表記において、“−”はその直後の指数につくバーを意味する）。
【００２８】
＜１＞ＳｉＣウェハ
本発明のＳｉＣウェハ２０は、鏡面加工された主面２１と、梨地加工された裏面２２と、を備えることを特徴とする。
単結晶ＳｉＣは、透光性を有し可視光を透過する。そのため、デバイス製造工程中においては、光学式センサを用いてウェハを検知し難いという問題があった。本発明のＳｉＣウェハ２０は、裏面２２が梨地面であることにより、両面が鏡面である従来のＳｉＣウェハと比較して、光学式センサによる検知率を向上させることができる。
【００２９】
特に、梨地面の裏面２２を有することにより、鏡面の主面２１側から入射される可視光の反射率は、波長毎にバラツキが生じない。一方、両面が鏡面である場合には、光の干渉等により特定の波長領域で反射率が大きくなり、波長毎の反射率にバラつきが生じてしまう。
【００３０】
すなわち、梨地面が入射した光を拡散・散乱させることにより、特定の波長領域で起こる干渉等を抑制することができ、波長毎の反射率の差を小さくすることができる。これにより、用いる波長が異なる様々な光学式センサに対し、検知率を向上させることができる。なお、可視光領域における波長毎の反射率の差は、好ましくは６％以下であり、より好ましくは５％以下であり、さらに好ましくは反射率の差が４％以下である。
【００３１】
また、鏡面の主面２１に入射される反射率は、可視光の波長領域で好ましくは１０％以上であり、より好ましくは１５％以上である。一方、梨地面の裏面２２に入射される可視光の反射率は、好ましくは５％以下であり、より好ましくは３％以下であり、さらに好ましくは２％以下である。
【００３２】
このような反射率を有した梨地面を備えるＳｉＣウェハ２０は、デバイス製造工程中に用いられる光学式センサの検知率が高い。すなわち、このような梨地面は、反射率が低く視認性が高いため、容易にウェハを検知することができる。また、鏡面（主面２１）との識別が容易となるため、ウェハやアセンブルの検査工程などでも、主面２１に焦点を合わせようとして誤って裏面２２に焦点を合わせてしまうことがなく、適切に検査・診断を行うことができる。
【００３３】
また、数値では表せないが、梨地面の表面形状としては、径の異なる複数の緩やかな凸状部がうろこ状に配列した構造であることが好ましい。梨地面をこのような形状に構成することによって、デバイス製造工程における有利性をさらに向上させることができる。
【００３４】
なお、本明細書中の説明において、反射率というときは、波長３００〜１５００ｎｍの電磁波を、ＳｉＣウェハの表面に照射した際に、照射した電磁波が表面にて反射する割合のことをいう。また、本明細書中の説明において、可視光というときは、波長３６０〜８３０ｎｍの電磁波のことをいう。
【００３５】
ＳｉＣウェハ２０の界面を含めた可視光の外部透過率は、好ましくは２５％以下であることが望ましい。このような外部透過率を有するＳｉＣウェハ２０は、光学式センサの検知率が高く、デバイス製造工程における検知エラーを抑制することができる。
【００３６】
なお、本明細書中の説明において、外部透過率というときは、波長３００〜１５００ｎｍの電磁波をＳｉＣウェハの主面２１又は裏面２２に照射した際に、ＳｉＣウェハ２０内を透過する割合のことをいう。
【００３７】
ＳｉＣウェハ２０の厚み（ウェハ厚み）は、好ましくは１ｍｍ以下であり、より好ましくは５００μｍ以下であり、さらに好ましくは５０〜３５０μｍである。
ＳｉＣウェハ２０をこのような薄い厚みに設定しても、裏面２２が梨地加工されていることにより、光学式センサの検知率を向上させることができる。
【００３８】
梨地面の算術平均粗さＲａは、好ましくは５０〜３００ｎｍであり、より好ましくは７５〜２００ｎｍである。
また、梨地面の最大高さＲｚは、好ましくは０．５〜５μｍであり、より好ましくは０．７５〜２．５μｍである。
【００３９】
このような値で梨地面の粗さを形成することにより、ＳｉＣウェハ２０の主面・裏面の識別が容易となることや、ウェハ裏面の摩擦係数が大きくなり搬送時や装置内での滑りが防止されること、静電チャック方式の試料台から剥がしやすいこと、等の利点がより強く発揮される。
さらには、パーティクルが付着しやすくなることや、試料台へのチャッキング時に、ウェハの平坦度を悪化させたりするなどの不具合についても、より強く抑制することができる。
【００４０】
なお、本明細書中の説明において、算術平均粗さＲａ及び最大高さＲｚというときは、日本工業規格（ＪＩＳ）Ｂ０６０１−２００１に準拠する算術平均粗さ及び最大高さのことである。
また、数値では表せないが、本発明のＳｉＣウェハ２０の梨地の表面形状としては、微細なバリが除去され、滑らかなエッジを有した凸状部を有した構造となっていることが好ましい。
【００４１】
一方、鏡面の算術平均粗さＲａは、好ましくは０．０５〜０．３ｎｍであり、より好ましくは０．０５〜０．１ｎｍである。
また、鏡面の最大高さＲｚは、０．２〜１．２μｍであり、より好ましくは０．２〜０．４μｍである。
鏡面の表面をこのように形成することにより、ウェハの主面・裏面の識別が容易となる。
【００４２】
ＳｉＣウェハ２０の表面（主面２１及び裏面２２）下の結晶格子には、格子歪みが生じていないことが望ましい。すなわち、加工変質層が実質的にないことが望ましい。換言すれば、表面再構成由来の格子歪み以外の格子歪みが実質的にないことが望ましい。さらに換言すれば、主面２１と、前記主面２１直下に設けられるバルク層３３と、前記バルク層３３直下に設けられる裏面２２と、を備えていることが望ましい。
【００４３】
ここで「加工変質層が実質的にない」とは、デバイス製造工程に影響を与える程度の加工変質層が存在しないことをいう。例えば、後述する格子歪み量が０．０１％超の加工変質層がないことをいう。
【００４４】
また、「表面再構成由来の格子歪み以外の格子歪みが実質的にない」とは、デバイス製造工程に影響を与える程度の格子歪みが存在しないことをいう。例えば、ＳｉＣウェハ２０を構成する単結晶ＳｉＣのうち表面以外の格子歪み量が０．０１％以下であることをいう。
【００４５】
このようにＳｉＣウェハ２０内に格子歪みが生じていないことにより、デバイス製造工程に好ましい梨地面を提供することができる。
なお、本明細書中の説明において、格子歪み量というときは、図１３におけるバルク層３３の結晶格子と、歪み層の結晶格子を比較した際に生じているズレ量のことを言い、単に比率を表す数値であるため「％」表記とする。
【００４６】
ＳｉＣウェハ２０表面下の格子歪みは、基準となる基準結晶格子と比較することにより求めることができる。この格子歪みを測定する手段としては、例えば、ＳＥＭ−ＥＢＳＤ法を用いることができる。ＳＥＭ−ＥＢＳＤ法は、走査電子顕微鏡（Scanning Electron Microscope: SEM）の中で、電子線後方散乱により得られる菊池線回折図形をもとに、微小領域の歪み測定が可能な手法（Electron Back Scattering Diffraction: EBSD）である。この手法では、基準となる基準結晶格子の回折図形と測定した結晶格子の回折図形を比較することで、格子歪み量を求めることができる。
【００４７】
基準結晶格子としては、例えば、格子歪みが生じていないと考えられる領域に基準点Ｒを設定する。すなわち、図１３におけるバルク層３３の領域に基準点Ｒを配置することが望ましい。通常、加工変質層３０の深さは、１０μｍ程度となるのが定説である。そのため、加工変質層３０よりも十分に深いと考えられる深さ２０〜３０μｍ程度の位置に、基準点Ｒを設定すればよい。
【００４８】
次に、この基準点Ｒにおける結晶格子の回折図形と、ナノメートルオーダーのピッチで測定した各測定領域の結晶格子の回折図形とを比較する。これにより、基準点Ｒに対する各測定領域の格子歪み量を算出することができる。
【００４９】
また、基準結晶格子として格子歪みが生じていないと考えられる基準点Ｒを設定する場合を示したが、単結晶ＳｉＣの理想的な結晶格子を基準とすることや、測定領域面内の大多数（例えば、過半数以上）を占める結晶格子を基準とすることも当然に可能である。
【００５０】
また、ＳｉＣウェハ２０表面下の格子歪み量を求める方法としては、汎用的な応力測定方法を採用することができ、例えば、ラマン分光法、Ｘ線回折法、電子線回折法等を例示することができる。
【００５１】
本発明のＳｉＣウェハ２０表面下の結晶格子は、基準結晶格子に対する格子歪み量が、好ましくは０．０１％以下であり、より好ましくは０．００５％以下であり、さらに好ましくは０．００１％以下である。
このように、格子歪み量が０．０１％以下であることにより、後のデバイス製造工程で結晶歪みに起因する不具合が生じることを抑制することができ、より高品質なＳｉＣウェハ２０を提供することができる。
【００５２】
ＳｉＣウェハ２０は、オリフラ２４や刻印部２５を備えていても良い。また、ＳｉＣウェハ２０の形状は特に限定されず、典型的には薄円板状である。
【００５３】
本発明のＳｉＣウェハ２０の製造方法は特に限定されないが、後述する本発明の製造方法により製造することが好ましい。以下、本発明の製造方法について説明する。
【００５４】
＜２＞ＳｉＣウェハの製造方法
以下、図１、図２、図３及び図４を参照して、本発明のＳｉＣウェハの製造方法についてさらに詳細に説明する。図面には好ましい実施形態が示されている。しかし、多くの異なる形態で実施されることが可能であり、本明細書に記載される実施形態に限定されない。
【００５５】
なお、本発明の理解においては、従来のＳｉＣウェハの製造工程と比較することが有用であると認められる。そのため、適宜、図１４及び図１５を参照し従来のＳｉＣウェハの製造方法の各工程と比較しながら、本発明のＳｉＣウェハの製造方法における各工程について説明する。
【００５６】
図１ないし図３は、本発明の一実施の形態におけるＳｉＣウェハの製造工程である。
本発明のＳｉＣウェハの製造方法は、結晶成長させた単結晶ＳｉＣの塊を円柱状のインゴット１０に加工するインゴット成形工程（ステップＳ１１）と、インゴット１０の結晶方位を示す目印となるよう外周の一部に切欠き部を形成する結晶方位成形工程（ステップＳ１２）と、インゴット１０をスライスして薄円板状のＳｉＣウェハ２０に加工するスライス工程（ステップＳ１３）と、ＳｉＣウェハ２０の少なくとも裏面２２を梨地面とする梨地加工工程（ステップＳ１４）と、刻印部２５を形成する刻印形成工程（ステップＳ１５）と、外周部２３を面取りする面取り工程（ステップＳ１６）と、Ｓｉ蒸気圧下で加熱することでＳｉＣウェハ２０の少なくとも裏面２２をエッチングするエッチング工程（ステップＳ１７）と、ＳｉＣウェハ２０の主面２１を鏡面とする鏡面加工工程（ステップＳ１８）と、を含む。
【００５７】
以下、図１ないし図３に示した一実施の形態の工程順序に沿って本発明のＳｉＣウェハの製造方法について説明を加える。
【００５８】
＜２−１＞インゴット成形工程
インゴット成形工程Ｓ１１は、結晶成長させた単結晶ＳｉＣの塊を円柱状のインゴット１０に加工する工程である。このインゴット１０は、通常、円柱の長手方向が＜０００１＞方向となるよう加工される。
【００５９】
本発明のＳｉＣウェハの製造方法においては、後行の工程であるエッチング工程Ｓ１７との組み合わせにより、このインゴット成形工程Ｓ１１にて導入された加工変質層３０を除去することができる。
【００６０】
＜２−２＞結晶方位成形工程
結晶方位成形工程Ｓ１２は、インゴット成形工程Ｓ１１にて形成したインゴット１０の結晶方位を示す目印となるよう、外周の一部に切欠き部を形成する工程である。この切欠き部としては、＜１１−２０＞方向と平行な平面（オリエンテーションフラット（オリフラ）２４）や、＜１１−２０＞方向の両端に設けられる溝（ノッチ）等を例示することができ、単結晶ＳｉＣの結晶方位を特定することができるよう形成される。
【００６１】
本発明のＳｉＣウェハの製造方法においては、後行の工程であるエッチング工程Ｓ１７との組み合わせにより、この結晶方位成形工程Ｓ１２にて導入された加工変質層３０を除去することができる。
【００６２】
＜２−３＞スライス工程
インゴット１０をスライスして薄円板状のＳｉＣウェハ２０を得る工程である。
スライス工程Ｓ１３のスライス手段としては、複数本のワイヤーを往復運動させることでインゴット１０を所定の間隔で切断するマルチワイヤーソー切断や、プラズマ放電を断続的に発生させて切断する放電加工法、インゴット１０中にレーザーを照射・集光させて切断の基点となる層を形成するレーザーを用いた切断、等を例示できる。
【００６３】
本発明のＳｉＣウェハの製造方法においては、後行の工程であるエッチング工程Ｓ１７との組み合わせにより、このスライス工程Ｓ１３にて導入された加工変質層３０を除去することができる。特に、デバイス作成面である表面に導入される加工変質層３０は、デバイス製造工程にて歩留まりを低下させる原因となるため、完全に除去することが望ましい。
【００６４】
＜２−４＞梨地加工工程
梨地加工工程Ｓ１４は、ＳｉＣウェハ２０の少なくとも裏面２２に梨地面を形成する工程である。この梨地加工工程Ｓ１４の梨地加工手段としては、梨地面を形成可能な慣用の手段を採用することができ、例えば、コンプレッサで圧縮した空気を用いて微細な粒状の研削材をウェハ表面に吹き付けるサンドブラスト加工や、砥粒をボンド材に埋め込んだ砥石で加工を行う固定砥粒加工（グラインド研削等）、定盤に微細な砥粒をかけ流しながら加工を行う遊離砥粒加工（ラッピング研磨等）を例示できる。より好ましくは、スライス工程Ｓ１３にてＳｉＣウェハ２０に導入される“うねり”を除去する平坦化を同時に行える、固定砥粒加工及び遊離砥粒加工が好適に用いられる。
以下、本発明のＳｉＣウェハの製造方法の好ましい梨地加工工程Ｓ１４の加工方法や加工条件、砥粒の性質について説明を加える。
【００６５】
（１）加工方法
梨地加工工程Ｓ１４に好ましい加工方式としては、定盤に微細な砥粒をかけ流しながら加工を行う遊離砥粒加工（ラッピング研磨等）が好適に用いられる。なお、砥粒は水や分散剤と混合された混合液（スラリー）として滴下されることが望ましい。本工程において使用される加工装置としては、従来の遊離砥粒加工にて使用される汎用型の加工装置を採用することができる。また、両面同時に加工する方式であっても良いし、片面を加工する方式であってもよい。
【００６６】
梨地加工工程Ｓ１４においては、砥粒を破砕しながらＳｉＣウェハ２０を加工することが好ましい。すなわち、梨地加工工程Ｓ１４の加工前の平均砥粒径と加工後の平均砥粒径を比較したとき、加工後は破砕され、砥粒径が細かくなっていることが望ましい。
【００６７】
ここで、梨地加工工程Ｓ１４において用いる砥粒の平均砥粒径は加工速度に影響を与える。より具体的には、大きい砥粒を用いる場合には大きな加工速度を実現でき、小さい砥粒を用いた場合には加工速度が小さくなる関係にある。
そのため、砥粒を破砕しながら梨地加工工程Ｓ１４を行えば、梨地加工工程Ｓ１４の開始段階においては大きな加工速度で迅速にＳｉＣウェハ２０の表面を加工することができる。一方で、加工が進み砥粒が小さくなるにつれて加工速度が漸次小さくなり、工程の最終段階においてはＳｉＣウェハ２０の表面への繊細な加工を実現し、ＳｉＣウェハの表面に導入される梨地面の粗さが大きくなりすぎることを抑制することができる。
このように形成された梨地面に対してエッチング工程Ｓ１７を実行することにより、デバイス製造工程に適した梨地面を有するＳｉＣウェハ２０を製造することができる。
【００６８】
なお、後述する脆性を有する砥粒を用いることで、砥粒を破砕しながら梨地加工工程Ｓ１４を行う形態の発明の実施が可能である。
また、後述する梨地加工工程Ｓ１４における加工条件にて、砥粒を破砕しながら梨地加工工程Ｓ１４を行う形態の発明の実施が可能である。
【００６９】
砥粒を破砕しながら梨地加工工程Ｓ１４を行う形態にあっては、加工前の砥粒の平均砥粒径は、好ましくは２０μｍ以上であり、より好ましくは４０μｍ以上である。
加工前の状態で上記範囲の平均砥粒径を有する砥粒を用いることで、梨地加工工程Ｓ１４の開始段階における迅速な加工が可能となる。
【００７０】
また、本発明のＳｉＣウェハの製造方法においては、少なくとも梨地加工工程Ｓ１４の開始段階において、平均砥粒径が、好ましくは１００μｍ以下、より好ましくは８０μｍ以下、さらに好ましくは６０μｍ以下の砥粒を用いることが好ましい。
梨地加工工程Ｓ１４の開始段階において、用いる砥粒の平均砥粒径の上限を上記範囲に設定することによって、梨地加工工程Ｓ１４によってＳｉＣウェハ２０に導入される加工変質層３０の深さを低減することができる。
【００７１】
一方、加工後の平均砥粒粒子が、好ましくは２０μｍ未満、より好ましくは１０μｍ以下となるように、砥粒を破砕しながら梨地加工工程Ｓ１４を行うことが好ましい。
加工後の平均砥粒粒子が上記範囲となるように、砥粒を破砕しながら梨地加工工程Ｓ１４を実行することで、ＳｉＣウェハ２０に導入される梨地の粗さを低減することができ、後述するエッチング工程Ｓ１７に供するに適したＳｉＣウェハ２０の表面状態を実現することができる。
【００７２】
本発明のＳｉＣウェハの製造方法においては、少なくとも梨地加工工程Ｓ１４の終盤において、平均砥粒径が、好ましくは０．５μｍ以上、より好ましくは１μｍ以上の砥粒を用いることが好ましい。
梨地加工工程Ｓ１４の開始段階において、用いる砥粒の平均砥粒径の下限を上記範囲に設定することによって、ＳｉＣウェハ２０の表面を効率的に加工することができる。
【００７３】
以下に砥粒を破砕しながら梨地加工工程Ｓ１４を行う場合の具体例を挙げる。
平均砥粒径４０μｍのＢ４Ｃ砥粒を用いて、加工圧力１５０ｇ/ｃｍ２、加工時間２０分の条件で梨地加工工程Ｓ１４を実施し、後述するエッチング工程Ｓ１７を施したところ、従来のＳｉウェハと同等の梨地面が形成された。このとき梨地加工工程Ｓ１４の加工後の平均砥粒径は１０μｍ以下であった。この工程におけるＳｉＣウェハ２０の加工深さ２０μｍを加工時間で除去することで得られた平均加工速度は１μｍ／分であった。
【００７４】
（２）砥粒の性質
本発明のＳｉＣウェハの製造方法は、遊離砥粒方式下での梨地加工工程Ｓ１４において、砥粒を破砕しながら加工を行うことが望ましい。つまり、本発明で用いる砥粒は、遊離砥粒方式で容易に破砕される程度の脆性を有することが好ましい。
【００７５】
より具体的には、以下の脆性条件を充足する素材で構成された砥粒を用いることが好ましい。
（脆性条件）加工圧力１５０ｇ/ｃｍ２の条件で、平均砥粒径４０μｍに調整された砥粒を用いて、ＳｉＣウェハの表面を遊離砥粒方式で両面同時に梨地加工したとき、加工時間２０分経過後に平均砥粒径が２０μｍ以下となる。
【００７６】
梨地加工工程Ｓ１４においては、好ましくは修正モース硬度１５未満の砥粒を用いる。
修正モース硬度とは、タルクを１、ダイヤモンドを１５としたときの、物質の硬さの尺度を示す値である。すなわち、本工程においては、ダイヤモンドの硬度未満の砥粒が用いられる。具体的な砥粒の材料としては、炭化ホウ素（Ｂ４Ｃ）、炭化ケイ素（ＳｉＣ）、アルミナ（Ａｌ２Ｏ３），等を例示することができる。このほかにも、修正モース硬度１５未満の硬度を有する砥粒であれば当然に採用することができる。
【００７７】
このように、ダイヤモンドの硬度未満の砥粒を用いることで、梨地面の粗さを抑えることができる。すなわち、ダイヤモンド砥粒は加工対象であるＳｉＣウェハ２０と比較して極めて高硬度であるため、梨地加工工程Ｓ１４の過程で小径に破砕され難く、ＳｉＣウェハ２０表面の深い位置まで傷等を導入してしまい梨地面が粗くなる。
【００７８】
また、本工程において用いられる砥粒は、修正モース硬度１３以上の砥粒であることが望ましい。具体的な砥粒の材料としては、炭化ホウ素（Ｂ４Ｃ）、炭化ケイ素（ＳｉＣ）を例示することができる。
【００７９】
このように、修正モース硬度１３以上の砥粒を採用することにより、ＳｉＣウェハ２０を効率的に加工することができる。すなわち、加工対象であるＳｉＣウェハ２０と同等若しくはそれ以上の硬度を採用することにより、効率良く加工することができる。
【００８０】
中でも、砥粒のコストや加工速度を考慮すると、炭化ホウ素（Ｂ４Ｃ）砥粒を採用することが望ましい。すなわち、炭化ホウ素（Ｂ４Ｃ）砥粒は安価で手に入れることができ、炭化ケイ素砥粒と比較して高速で効率よく加工することができる。
【００８１】
なお、本明細書中の説明において、平均砥粒径というときは、日本工業規格（ＪＩＳ）Ｒ６００１−２:２０１７に準拠する平均粒子径のことである。
【００８２】
（３）加工条件
梨地加工工程Ｓ１４における遊離砥粒加工における加工圧力は、１００〜３００ｇ/ｃｍ２であり、より好ましくは１５０〜２００ｇ/ｃｍ２である。
また、本加工における定盤の回転数は、５〜２０ｒｐｍであり、より好ましくは１０〜１５ｒｐｍである。
さらに、本加工における加工時間は、５〜３０分であり、より好ましくは５〜１５分である。
【００８３】
また、スライス工程Ｓ１３にてＳｉＣウェハ２０に導入されるうねりは、通常、片面につき３０〜５０μｍである。この梨地加工工程Ｓ１４では、梨地加工に加えてＳｉＣウェハ２０の平坦化も同時に行うことができ、うねりを除くため、ＳｉＣウェハ２０の主面２１及び裏面２２から３０〜５０μｍ深さまで加工を行う。
【００８４】
また、梨地加工工程Ｓ１４の好ましい形態として、ダイヤモンドの硬度未満の砥粒を用いる場合を示したが、ダイヤモンド砥粒を用いることも可能である。
また、梨地加工工程Ｓ１４の好ましい形態として遊離砥粒加工について説明したが、固定砥粒加工を採用することも可能である。加工条件としては、平均砥粒径３〜３０μｍのダイヤモンド砥粒を用いて、砥石回転数１０００〜１５００ｒｐｍ、切込みピッチ１〜３μｍ、前後送り１５０〜２５０ｍ／分、左右送り１５〜２５ｍ／分、加工速度５０〜１５０μｍ／時、という条件を例示できる。
なお、加工装置としては、従来の固定砥粒加工にて使用される汎用型の加工装置を採用することができる。
また、従来行われていた平坦化工程Ｓ１４２（図１４参照）を梨地加工工程Ｓ１４として採用することも可能である。
【００８５】
本発明においては、主面２１の表面加工方法については限定されない。
スライス工程Ｓ１３を経た後に特に主面２１については表面加工を行わなくてもよい。また、スライス工程Ｓ１３を経た後に特に平坦化はせず、そのまま後行のエッチング工程Ｓ１７に供してもよい。
本発明の好ましい実施の形態では、主面２１について、スライス工程Ｓ１３の後に平坦化工程を実施する。平坦化工程における加工方法としては、遊離砥粒方式のほか、固定砥粒方式を採用することができる。平坦化工程における加工方法においては特に遊離砥粒方式を採用することが好ましい。
【００８６】
主面２１を遊離砥粒方式により表面加工する場合の実施の形態については、上述の梨地加工工程Ｓ１４の好ましい形態として説明した遊離砥粒加工方式についての説明をそのまま適用することができる。
【００８７】
梨地加工工程Ｓ１４において裏面２２に対して遊離砥粒方式での梨地加工を行う場合には、これと同一の条件で主面２１に対して遊離砥粒方式により平坦化加工を行ってもよく、また、裏面２２とは別の加工方法により主面２１を平坦化してもよい。
【００８８】
本発明のＳｉＣウェハの製造方法の好ましい一実施の形態では、刻印形成工程Ｓ１５と面取り工程Ｓ１６を含む（図１及び図３参照）。
【００８９】
＜２−５＞刻印形成工程
刻印形成工程Ｓ１５は、ＳｉＣウェハ２０の裏面２２（又は主面２１）に対して、レーザーを照射・集光し、ＳｉＣウェハ２０表面を選択的に除去して刻印部２５を形成する工程である。刻印形成工程Ｓ１５の刻印形成手段としては、レーザー加工等を例示できる。刻印部２５は、ＳｉＣウェハ２０を識別するための情報（具体的には、文字、記号、バーコード等）を含む。
【００９０】
＜２−６＞面取り工程
面取り工程Ｓ１６は、ＳｉＣウェハ２０の外周部２３に対して、機械加工等により面取りを行う工程である。面取り工程Ｓ１６の面取り手段としては、研削やテープ研磨等を例示できる。この面取りは、外周部２３に所定の円弧を形成する丸み面取りであっても良いし、所定の角度で斜めに切り取る面取りであっても良い。
【００９１】
梨地加工工程Ｓ１４、刻印形成工程Ｓ１５及び面取り工程Ｓ１６の順序は図１及び図３に示したものに限定されないが、梨地加工工程Ｓ１４は刻印形成工程Ｓ１５及び面取り工程Ｓ１６よりも先んじて行うことが好ましい。
このように梨地加工工程Ｓ１４を先に実施することによりウェハのうねりを除去することで、刻印形成工程Ｓ１５での刻印部２５形成や、面取り工程Ｓ１６での面取り位置の決定を精度良く行うことができ、ウェハの均質性を高めることができる。
【００９２】
また、刻印形成工程Ｓ１５と面取り工程Ｓ１６の順序は特に限定されないが、図１及び図３に示すように刻印形成工程Ｓ１５の後に面取り工程Ｓ１６を実施しても良い。このように刻印形成工程Ｓ１５を面取り工程Ｓ１６の前に実施することで、主面２１及び裏面２２の管理を早い段階で行うことができ、製品管理上の問題が生じにくい。
また、面取り工程Ｓ１６の後に刻印形成工程Ｓ１５を実施してもよい。この場合には、ウェハ径のバラツキを抑制することができ、刻印部２５の形成位置を精度良く決定することができる。
【００９３】
＜２−７＞エッチング工程
エッチング工程Ｓ１７は、Ｓｉ蒸気圧下で加熱することでＳｉＣウェハ２０の少なくとも裏面２２をエッチングする工程である。より具体的には、先行の工程でＳｉＣウェハ２０に導入された梨地面を、Ｓｉ蒸気圧下で加熱しエッチングすることで、デバイス製造工程に好ましい状態（うねり、凹凸形状、粗さ等を含む）とする工程である。
【００９４】
本発明のＳｉＣウェハの製造方法は、梨地加工工程Ｓ１４とエッチング工程Ｓ１７を組み合わせることにより、難加工材料であるＳｉＣウェハ２０の少なくとも裏面２２にデバイス製造工程に好ましい梨地面を形成することができる顕著な効果を有する。
【００９５】
さらに、Ｓｉ蒸気圧下で加熱しエッチングするエッチング工程Ｓ１７は、先行の工程でＳｉＣウェハ２０に導入された加工変質層３０を除去することが可能である。そのため、図１及び図３に示すように、エッチング工程Ｓ１７は、梨地加工工程Ｓ１４、刻印形成工程Ｓ１５及び面取り工程Ｓ１６を含むウェハ形状形成工程よりも後に行うことが好ましい。これにより、主面２１及び裏面２２のみならず、外周部２３やオリフラ２４、刻印部２５周辺に導入された加工変質層３０をも除去することができ、ＳｉＣウェハ２０の高品質化に貢献することができる。
【００９６】
一方、図１４及び図１５に示すように、従来のＳｉＣウェハの製造方法にて行われていた粗研削工程Ｓ１７２及び仕上げ研削工程Ｓ１７３においては、外周部２３やオリフラ２４、刻印部２５周辺に導入された加工変質層３０を除去することができず、ＳｉＣウェハ２０の品質を低下させる要因となっていた。
【００９７】
本発明のＳｉＣウェハの製造方法は、インゴット成形工程Ｓ１１〜刻印形成工程Ｓ１５後にエッチング工程Ｓ１７を施すことにより、主面２１及び裏面２２のみならず、今まで加工ができなかった外周部２３やオリフラ２４、刻印部２５周辺に導入された加工変質層３０をも除去することができ、ＳｉＣウェハ２０の高品質化に貢献することができる顕著な効果を有する。
【００９８】
また、本発明のＳｉＣウェハの製造方法にて採用するエッチング工程Ｓ１７では、両面同時にエッチングすることが可能であるため、トワイマン効果によるウェハの反りが発生しない。
【００９９】
エッチング工程Ｓ１７においてＳｉＣウェハ２０の片面につき、好ましくは０．５μｍ以上、より好ましくは１μｍ以上、エッチングすることが望ましい。
エッチング量を上記範囲内とすることで、梨地加工工程Ｓ１４にて生じたバリ等が除去されることにより、より好ましい梨地面を形成することができる。
【０１００】
また、エッチング工程Ｓ１７においてエッチングを進行させるほど（エッチング量を大きくするほど）、梨地面の算術平均粗さＲａ及び最大高さＲｚを低減させることができる。すなわち、このエッチング工程Ｓ１７は、エッチング量を制御することで前記梨地面の粗さを調整する粗さ調整工程を有している。
【０１０１】
これにより、難加工材料であるＳｉＣウェハ２０の少なくとも裏面２２に、所望の粗さの梨地面を形成することができるという顕著な効果を有する。
具体的には、エッチング工程Ｓ１７においてＳｉＣウェハ２０の片面につき、好ましくは３μｍ以上、より好ましくは６μｍ以上、さらに好ましくは９μｍ以上、さらに好ましくは１０μｍ以上、さらに好ましくは１２μｍ以上エッチングしてもよい。
エッチング量を上記範囲とすることにより、梨地面の算術平均粗さＲａ及び最大高さＲｚを好ましい範囲とすることができる
【０１０２】
エッチング工程Ｓ１７におけるエッチング量の上限は特に制限されないが、ＳｉＣウェハ２０の片面につき、好ましくは１００μｍ以下、より好ましくは８０μｍ以下を目安とすることができる。
【０１０３】
また、エッチング工程Ｓ１７におけるエッチング量は、素材ロス量の低減の観点から、好ましくは１０μｍ以下、より好ましくは６μｍ以下、さらに好ましくは３μｍ以下とすることが望ましい。
【０１０４】
以下、エッチング工程Ｓ１７についてさらに詳細に説明を加える。
はじめに、図４を参照して、Ｓｉ蒸気圧エッチングにて使用される装置構成例について説明する。次いでＳｉ蒸気圧エッチングのエッチング機構とエッチング条件について説明する。
【０１０５】
（１）装置構成
本工程においては、図４に示すように、ＳｉＣウェハ２０が収容される坩堝４０と、この坩堝４０を加熱可能な高温真空炉５０と、を備える装置を用いることが好ましい。
【０１０６】
坩堝４０は、上容器４１と、この上容器４１に嵌合可能な下容器４２と、ＳｉＣウェハ２０を支持する支持台４３と、を備えている。上容器４１の壁面（上面，側面）及び下容器４２の壁面（側面，底面）は複数の層から構成されており、外部側から内部空間側に向かって順に、タンタル層（Ｔａ）、タンタルカーバイド層（ＴａＣ及びＴａ２Ｃ）、及びタンタルシリサイド層（ＴａＳｉ２又はＴａ５Ｓｉ３等）を有している。
【０１０７】
このタンタルシリサイド層は、加熱を行うことで、内部空間にＳｉを供給する。また、坩堝４０にはタンタル層及びタンタルカーバイド層が含まれるため、周囲のＣ蒸気を取り込むことができる。これにより、加熱時に内部空間内を高純度のＳｉ雰囲気とすることができる。なお、タンタルシリサイド層を設けることに代えて、固体のＳｉ等を内部空間に配置しても良い。この場合、加熱時に固体のＳｉが昇華することで、内部空間内を高純度のＳｉ雰囲気とすることができる。
【０１０８】
支持台４３は、ＳｉＣウェハ２０の主面２１及び裏面２２の両方を露出させるように支持することが可能である。
【０１０９】
高温真空炉５０は、本加熱室５１と、予備加熱室５２と、坩堝４０を予備加熱室５２から本加熱室５１へ移動可能な移動台５３と、を備えている。本加熱室５１は、ＳｉＣウェハ２０を１０００℃以上２３００℃以下の温度に加熱することができる。予備加熱室５２は、ＳｉＣウェハ２０を本加熱室５１で加熱する前に予備加熱を行うための空間である。
【０１１０】
本加熱室５１には、真空形成用バルブ５４と、不活性ガス注入用バルブ５５と、真空計５６と、が接続されている。真空形成用バルブ５４は、本加熱室５１の真空度を調整することができる。不活性ガス注入用バルブ５５は、本加熱室５１内に不活性ガス（例えばＡｒガス）を導入し、この圧力を調整することができる。真空計５６は、本加熱室５１内の真空度を測定することができる。
【０１１１】
本加熱室５１の内部には、ヒータ５７が備えられている。また、本加熱室５１の側壁及び天井には熱反射金属板が固定されており（図示せず）、この熱反射金属板は、ヒータ５７の熱を本加熱室５１の略中央部に向けて反射させるように構成されている。
これにより、ＳｉＣウェハ２０を強力かつ均等に加熱し、１０００℃以上２３００℃以下の温度まで昇温させることができる。なお、ヒータ５７としては、例えば、抵抗加熱式のヒータ又は高周波誘導加熱式のヒータを用いることができる。
【０１１２】
（２）エッチング機構
ＳｉＣウェハ２０を坩堝４０内に収容し、高純度のＳｉ蒸気圧下で１５００℃以上２２００℃以下の温度範囲で高温真空炉５０を用いて加熱を行う。この条件でＳｉＣウェハ２０が加熱されることで、表面がエッチングされる。このエッチングの概要を以下１）〜４）に示す。
【０１１３】
１）  ＳｉＣ（ｓ）→Ｓｉ（ｖ）I＋Ｃ（ｓ）
２）  ＴａxＳｉy→Ｓｉ（ｖ）II＋Ｔａx’Ｓｉy’
３）  ２Ｃ（ｓ）＋Ｓｉ（ｖ）I+II→ＳｉＣ２（ｖ）
４）  Ｃ（ｓ）＋２Ｓｉ（ｖ）I+II→Ｓｉ２Ｃ（ｖ）
【０１１４】
１）の説明:ＳｉＣウェハ２０（ＳｉＣ（ｓ））がＳｉ蒸気圧下で加熱されることで、熱分解によってＳｉＣからＳｉ原子（Ｓｉ（ｖ）I）が脱離する。
２）の説明:タンタルシリサイド層（ＴａxＳｉy）からＳｉ蒸気（Ｓｉ（ｖ）II）が供給される。
３）及び４）の説明:熱分解によってＳｉ原子（Ｓｉ（ｖ）I）が脱離することで残存したＣ（Ｃ（ｓ））は、Ｓｉ蒸気（Ｓｉ（ｖ）I及びＳｉ（ｖ）II）と反応することで、Ｓｉ２Ｃ又はＳｉＣ２等となって昇華する。
上記１）〜４）の反応が持続的に行われ、結果としてエッチングが進行する。
【０１１５】
（３）エッチング条件
Ｓｉ蒸気圧エッチングにおける加熱温度は、１５００〜２２００℃であり、より好ましくは１８００〜２０００℃である。
本加工における加工速度（エッチング速度）は、０．１〜１０μｍ／ｍｉｎである。
本加工における本加熱室５１の真空度は、１０−５〜１０Ｐａであり、より好ましくは１０−３〜１Ｐａである。
本加工における不活性ガスはＡｒであり、この不活性ガスを導入することによって真空度を調整する。
本加工における加工時間は特に制限はなく、所望のエッチング量に合わせた任意の時間を採用することができる。
【０１１６】
なお、このエッチング工程Ｓ１７の前に仕上げ研削工程Ｓ１７３や仕上げ研磨工程を含んでも良い。このように仕上げ研削工程Ｓ１７３や仕上げ研磨工程をエッチング工程Ｓ１７前に行うことにより、エッチング後のＳｉＣウェハ２０の平坦度を向上させることができる。
【０１１７】
＜２−８＞鏡面加工工程
鏡面加工工程Ｓ１８としては、研磨パッドの機械的な作用とスラリーの化学的な作用を併用して研磨を行う化学機械研磨（ＣＭＰ）加工を例示することができる。この化学機械研磨加工は、ＳｉＣウェハ２０の主面２１をデバイス製造工程に好ましい表面状態である鏡面に加工する工程である（図３の二点鎖線部分）。
なお、従来のＳｉＣウェハの製造方法においては、主面２１と裏面２２に化学機械研磨（ＣＭＰ）加工を施し、鏡面化することが行われていた（図１５の二点鎖線部分）。
【０１１８】
本加工は、従来の化学機械研磨加工にて使用される汎用型の加工装置を採用することができ、加工条件は、当業者が通常行う範囲で設定することができる。
【０１１９】
＜１＞ＳｉＣウェハの製造
以下の方法で実施例１及び比較例１のＳｉＣウェハを製造した。
【０１２０】
＜実施例１＞
（スライス工程）
平均砥粒径１０μｍのダイヤモンド砥粒を含むスラリーを用いて、単結晶ＳｉＣインゴットをスライスし、６インチ径のＳｉＣウェハを得た。
【０１２１】
（梨地加工工程）
このＳｉＣウェハについて、平均砥粒径４０μｍのＢ４Ｃ砥粒を含むスラリーを用いた遊離砥粒方式で、加工圧力を１５０ｇ／ｃｍ２、定盤回転数は１５ｒｐｍ、ヘッド回転数は５ｒｐｍ、加工時間は２０分、加工速度は約１．０μｍ／分、の条件で梨地加工を施した。
このとき、梨地加工工程の終了時におけるＢ４Ｃ砥粒の平均砥粒径は１０μｍであった。
【０１２２】
（エッチング工程）
平坦化工程後のＳｉＣウェハに対し、エッチング量３μｍ（加工時間約３ｍｉｎ、加工速度１μｍ/ｍｉｎ）、エッチング量６μｍ（加工時間約６ｍｉｎ、加工速度１μｍ/ｍｉｎ）、エッチング量９μｍ（加工時間約９ｍｉｎ、加工速度１μｍ/ｍｉｎ）の条件でＳｉ蒸気圧エッチングを施した。エッチング工程後のＳｉＣウェハの厚みは、３５０μｍであった。
【０１２３】
＜実施例２＞
（スライス工程）
実施例１と同じ条件でスライス工程を実施し６インチ径のＳｉＣウェハを得た。
（平坦化工程）
このＳｉＣウェハについて、平均砥粒径３０μｍのダイヤモンド砥粒を含む砥石（ビトリファイトボンド）を用いた固定砥粒方式で、以下の条件で平坦化を行った。
砥石回転数:１２５０ｒｐｍ
切込みピッチ:２μｍ
前後送り:１９０ｍ／分
左右送り:２１ｍ／分
加工速度:１００ｕｍ／時間
（エッチング工程）
実施例１と同じ条件でＳｉ蒸気圧エッチングを施した。エッチング工程後のＳｉＣウェハの厚みは、３５０μｍであった。
【０１２４】
＜２＞観察と評価
＜２−１＞梨地の観察と評価
実施例１及び実施例２のＳｉＣウェハの裏面を、白色干渉顕微鏡を用いて観察した。その結果を図５及び図６に示す。
図５は実施例１の白色干渉顕微鏡像（９５μｍ×７５μｍ）であり、図５（ａ）はエッチング工程前を、図５（ｂ）はエッチング工程後（エッチング量３μｍ）をそれぞれ示している。
図６は実施例２の白色干渉顕微鏡像（９５μｍ×７５μｍ）であり、図６（ａ）はエッチング工程前を、図６（ｂ）はエッチング工程後（エッチング量３μｍ）をそれぞれ示している。
【０１２５】
図５及び図６に示すように、実施例１及び実施例２のＳｉＣウェハの裏面には梨地面が形成されている。具体的には、図５に示すように、実施例１のＳｉＣウェハの裏面には、不定形で微細な斑点状の凹凸が方向性なく無秩序に組み合わせた梨地面が形成されている。また、図６に示すように、実施例２のＳｉＣウェハの裏面には、一方向に向かって伸びる筋状の凹凸が配列した梨地面が形成されている。また、この図５及び図６からわかるように、エッチング後の梨地面は、微細なバリが除去され、滑らかなエッジを有した表面構造となっていることがわかる。
【０１２６】
表１に実施例１及び実施例２の、エッチング量に対する算術平均粗さＲａ及び最大高さＲｚについてまとめる。
【０１２７】
【表１】
2020017626.tif 000003
【０１２８】
表１に示すように、エッチング量を大きくすることで、算術平均粗さＲａ及び最大高さＲｚが低下している傾向を確認することができる。特に実施例１においては、算術平均粗さＲａ及び最大高さＲｚが低減する傾向が見て取れる。
この結果は、エッチング量を調整することにより、難加工材料であるＳｉＣウェハの梨地面粗さを制御できるという顕著な効果を得られることを示している。
【０１２９】
この実施例１及び実施例２のＳｉＣウェハの梨地面は、搬送時や装置内で滑りにくく、静電チャック方式の試料台から剥がしやすい。また、パーティクルの付着は起こりにくく、試料台へのチャッキング時に、ウェハの平坦度を悪化させたりするなどの不具合が生じない梨地面粗さに設定することが可能である。
【０１３０】
なお、ＳｉＣウェハの主面を公知の方法により主面２１を鏡面とすれば、光学センサによる検知が可能であり、デバイス製造工程において利点のあるＳｉＣウェハを得ることができる。
【０１３１】
＜２−２＞ＳｉＣウェハの反射率と透過率
実施例１のＳｉＣウェハの反射率及び外部透過率を、分光光度計（U-4000形分光光度計）を用いて測定した。図７に反射率を測定した結果を、図８に外部透過率を測定した結果をそれぞれ示す。なお、比較例として主面及び裏面が鏡面であるＳｉＣウェハの反射率及び外部透過率を図７及び図８に示している。
【０１３２】
図７（ａ）は、ＳｉＣウェハの主面側から波長３００〜１５００ｎｍの電磁波を入射し、主面側に反射した反射率を測定した結果である。両面が鏡面である比較例の反射率は、可視光領域での波長毎にバラツキがあり、反射率１９〜２７％の間で変位しているのがわかる。一方、裏面が梨地面である実施例１の反射率は、比較例の反射率を全ての波長領域で下回っており、可視光領域での波長毎の差は小さく、反射率１９〜２３％の間で変位しているのがわかる。
【０１３３】
図７（ｂ）は、ＳｉＣウェハの裏面側から波長３００〜１５００ｎｍの電磁波を入射し、裏面側に反射した反射率を測定した結果である。図７（ａ）の実施例１の主面側の結果では、可視光の波長領域で１９％以上の反射率が測定されているのに対し、図７（ｂ）の裏面側の結果では、可視光の波長領域で３％以下の反射率が測定されている。
このように、実施例１は主面と裏面とで大きく反射率が異なるため、主面・裏面の識別が容易となる。
【０１３４】
図８は、ＳｉＣウェハの主面側から波長３００〜１５００ｎｍの電磁波を入射し、ＳｉＣウェハを透過した透過率を測定した結果である。裏面が梨地面である実施例１の透過率は、両面が鏡面に形成されたＳｉＣウェハの透過率を全ての波長領域で下回っている。
特に、実施例１の結果では、全ての波長領域で２５％以下の透過率が測定されている。そのため、裏面に梨地面が形成された実施例１は、可視光の透過を抑制することができ、光学式センサの検知率を向上させることができる。
【０１３５】
＜２−３＞ＳＥＭ−ＥＢＳＤによる加工変質層の測定
エッチング工程の前後の実施例１及び実施例２のＳｉＣウェハに存在する応力をＳＥＭ−ＥＢＳＤ法により観察した。その結果を図９及び図１０に示す。実施例１及び実施例２のＳｉＣウェハを劈開した断面を、走査型電子顕微鏡を用いて、以下の条件で測定を行った。
ＳＥＭ装置：Ｚｅｉｓｓ製Ｍｅｒｌｉｎｅ
ＥＢＳＤ解析：ＴＳＬソリューションズ製ＯＩＭ結晶方位解析装置
加速電圧：１５ｋＶ
プローブ電流：１５ｎＡ
ステップサイズ：２００ｎｍ
基準点Ｒ深さ:２０〜２５μｍ
【０１３６】
図９は実施例１の断面ＳＥＭ−ＥＢＳＤイメージング画像であり、図１０は実施例２の断面ＳＥＭ−ＥＢＳＤイメージング画像である。
この図９（ａ）及び図１０（ａ）に示すように、エッチング工程の前においては、実施例１及び実施例２共にＳｉＣウェハ内に格子歪みが観察された。これは、梨地加工工程等により導入された格子歪みである。なお、いずれも圧縮応力が観測されている。
一方、図９（ｂ）及び図１０（ｂ）に示すように、エッチング工程の後においては、表面下の結晶格子は、基準結晶格子に対する格子歪みが０．００１％以下であり、実施例１及び実施例２のＳｉＣウェハ内に格子歪みは観察されなかった。
この結果により、ＳｉＣウェハ２０内に応力がほとんど生じておらず、加工変質層３０の中でも除去が難しい歪み層を除去されていることがわかる。つまり、平坦化工程等により導入されたＳｉＣウェハ内の応力をエッチング工程により除去できることを示している。
【０１３７】
＜２−４＞ＴＥＭによる加工変質層の測定
実施例１及び実施例２のＳｉＣウェハについて、透過型電子顕微鏡（ＴＥＭ）にて断面を観察した。その結果を図１１及び図１２に示す。
図１１は実施例１の断面ＴＥＭ像（５０ｎｍ×５０ｎｍ）であり、（ａ）はエッチング量３μｍの（０００１）面側を、（ｂ）はエッチング量３μｍの（０００−１）面側を、（ｃ）はエッチング量６μｍの（０００１）面側を、（ｄ）はエッチング量６μｍの（０００−１）面側をそれぞれ示している。
図１２は実施例２の断面ＴＥＭ像（５０ｎｍ×５０ｎｍ）であり、（ａ）はエッチング量３μｍの（０００１）面側を、（ｂ）はエッチング量３μｍの（０００−１）面側を、（ｃ）はエッチング量６μｍの（０００１）面側を、（ｄ）はエッチング量６μｍの（０００−１）面側をそれぞれ示している。
【０１３８】
この断面ＴＥＭ像に基づき、以下の方法により変質層の有無及びその深さを評価した。
［評価方法］断面ＴＥＭ像を数ｎｍの加工変質層が確認できる倍率まで拡大し、表面側とバルク側のコントラストを比較し、コントラスト差がある場合には「加工変質層がある」と評価し、コントラスト差が無い場合には「加工変質層が無い」と評価する。
「加工変質層がある」場合には、断面ＴＥＭ像に基づきその深さを計測した。
【０１３９】
その結果、実施例１のＳｉＣウェハは、エッチング量３μｍ時もエッチング量６μｍ時も加工変質層は観察されなかった。
一方、実施例２のＳｉＣウェハは、エッチング量３μｍ時に（０００１）面側にて１０ｎｍの加工変質層が、（０００−１）面側にて４３ｎｍの加工変質層が観察された。しかしながら、エッチング量６μｍ時には、加工変質層は観察されなかった。
【０１４０】
以上のＳＥＭ−ＥＢＳＤによる加工変質層の測定及びＴＥＭによる加工変質層の測定により、Ｓｉ蒸気圧エッチングを施すことで、実施例１及び実施例２には加工変質層が実質的にないことが分かった。
【０１４１】
実施例１及び実施例２のＳｉＣウェハのように加工変質層が除去された状態のＳｉＣウェハに対して化学機械研磨加工を施せば、内部にはクラック（傷）や格子歪みがなく、かつ高度な平坦度を有する高品質なＳｉＣウェハを得ることができる。
【符号の説明】
【０１４２】
１０  インゴット
２０  ＳｉＣウェハ
３０  加工変質層
４０  坩堝
５０  高温真空炉
【図１】
2020017626.tif 000004
【図２】
2020017626.tif 000005
【図３】
2020017626.tif 000006
【図４】
2020017626.tif 000007
【図５】
2020017626.tif 000008
【図６】
2020017626.tif 000009
【図７】
2020017626.tif 000010
【図８】
2020017626.tif 000011
【図９】
2020017626.tif 000012
【図１０】
2020017626.tif 000013
【図１１】
2020017626.tif 000014
【図１２】
2020017626.tif 000015
【図１３】
2020017626.tif 000016
【図１４】
2020017626.tif 000017
【図１５】
2020017626.tif 000018